(57)【要約】【課題】  窒化珪素（ＳｉＮｘ）の単層膜や通常の窒化酸化珪素（ＳｉＯｘＮｙ）膜より高い水蒸気バリア性と透明性を有するパッシベーション膜を有する有機ＥＬ素子及びカラーフィルターを提供する。【解決手段】  窒化酸化珪素（ＳｉＯｘＮｙ）からなる膜であって、膜の深さ方向で窒素原子（Ｎ）と酸素原子（Ｏ）の比率が傾斜的に変化しているパッシベーション膜を基板上のカラーフィルター層と透明電極間に形成する。なお、パッシベーション膜の深さ方向での窒素原子（Ｎ）と酸素原子（Ｏ）の比率の変化が、Ｎ原子数／（Ｏ原子数＋Ｎ原子数）の値で０．４から０．９の範囲で変化すること、窒素原子（Ｎ）と酸素原子（Ｏ）の比率の変化が、Ｎ原子数／（Ｏ原子数＋Ｎ原子数）の値で０．６から０．９の範囲で変化することが好ましい。【選択図】    図１
2005209356.tif 000002
【特許請求の範囲】
【請求項１】
窒化酸化珪素（ＳｉＯｘＮｙ）からなる膜であって、膜の深さ方向で窒素原子（Ｎ）と酸素原子（Ｏ）の比率が傾斜的に変化しているパッシベーション膜を有することを特徴とする有機ＥＬ素子。
【請求項２】
当該パッシベーション膜の深さ方向での窒素原子（Ｎ）と酸素原子（Ｏ）の比率の変化が、Ｎ原子数／（Ｏ原子数＋Ｎ原子数）の値で０．４から０．９の範囲で変化することを特徴とする請求項１記載の有機ＥＬ素子。
【請求項３】
当該パッシベーション膜の深さ方向での窒素原子（Ｎ）と酸素原子（Ｏ）の比率の変化が、Ｎ原子数／（Ｏ原子数＋Ｎ原子数）の値で０．６から０．９の範囲で変化することを特徴とする請求項１記載の有機ＥＬ素子。
【請求項４】
当該パッシベーション膜の一部に、Ｎ原子数／（Ｏ原子数＋Ｎ原子数）の値が０．９０から０．９９となる窒素高濃度層が存在することを特徴とする請求項１記載の有機ＥＬ素子。
【請求項５】
当該パッシベーション膜の一部に、Ｎ原子数／（Ｏ原子数＋Ｎ原子数）の値が０．９０から０．９９となる窒素高濃度層が存在し、当該窒素高濃度層を除く残りの層のＮ原子数／（Ｏ原子数＋Ｎ原子数）の値は平均すると０．６以下であることを特徴とする請求項１記載の有機ＥＬ素子。
【請求項６】
Ｎ原子数／（Ｏ原子数＋Ｎ原子数）の値が０．９０から０．９９となる窒素高濃度層の厚さが、５０ｎｍから１００ｎｍの範囲にあることを特徴とする請求項４乃至請求項５記載の有機ＥＬ素子。
【請求項７】
当該パッシベーション膜が窒化酸化珪素（ＳｉＯｘＮｙ）と窒化珪素（ＳｉＮｘ）との積層膜からなることを特徴とする有機ＥＬ素子。
【請求項８】
窒化酸化珪素（ＳｉＯｘＮｙ）と窒化珪素（ＳｉＮｘ）との積層膜の内、窒化珪素（ＳｉＮｘ）膜層の厚さが、５０ｎｍから１５０ｎｍの範囲にあることを特徴とする請求項７記載の有機ＥＬ素子。
【請求項９】
パッシベーション膜が、基板上のカラーフィルター層と透明電極間に形成されていることを特徴とする請求項１乃至請求項８記載の有機ＥＬ素子。
【請求項１０】
パッシベーション膜が、少なくとも透明電極と金属電極間の層を包み込むように形成されていることを特徴とする請求項１乃至請求項８記載の有機ＥＬ素子。
【請求項１１】
請求項１乃至請求項８記載のパッシベーション膜が、基板上のカラーフィルター層と透明電極間に形成されていることを特徴とするカラーフィルター。
【発明の詳細な説明】
【技術分野】
【０００１】
本発明は、水蒸気や有機ガス等から保護するためのパッシベーション膜を有する有機エレクトロルミネッセンス素子（以下有機ＥＬ素子という）に関し、とくに膜中の酸素原子と窒素原子の割合を、深さ方向で傾斜的に変化させた特殊な窒化酸化珪素（ＳｉＯｘＮｙ）膜を利用したパッシベーション膜、および窒化酸化珪素（ＳｉＯｘＮｙ）膜と窒化珪素（ＳｉＮｘ）膜を積層した膜を利用した有機ＥＬ素子及びその製造に用いるカラーフィルターに関する。
【背景技術】
【０００２】
有機ＥＬ素子は、電圧により発光する機能を有する有機材料を用いて、例えば透明基板の上に透明電極、有機発光層（正孔輸送層等含む）、金属電極等を積層するなどして構成される。
【０００３】
しかし、有機ＥＬ素子は水分や有機ガスなどの影響を受けて、非発光部（ダークスポット）が拡大するなどの劣化を引き起こしやすいく、有機発光層や金属電極部分を如何に水分などから保護するかが課題となる。よって、有機ＥＬ素子は、水蒸気などのバリア性が高いガラス基板の上に形成し、ガラス製の封止缶で素子全体を覆うように封止し、場合によっては封止缶のなかに水分吸収剤を同封するなどの工夫がなされている。
【０００４】
一方、有機ＥＬ素子をカラーディスプレイパネルに利用する場合、各発光色例えば赤、緑、青などの発光色の有機発光材料を微細にパターンニングして塗り分ける技術が必要であり、低分子材料を用いて蒸着で有機発光材料を塗り分ける場合にはマスク蒸着などの技術が用いられるが、高精細な大画面のディスプレイを作るのは困難である。また、高分子材料を用いて印刷技術を利用して塗り分ける方法も考えられるが、現段階ではまだ実現していない。
【０００５】
そこで、白色発光の有機発光材料とカラーフィルターを組合せることで、各発光色毎の塗り分けを回避してカラー化する方法が考案されている。この方法では、カラーフィルターおよびカラーフィルターを平坦化するためのオーバーコート樹脂から発生する水分および有機ガスなどを如何に遮断するかが課題となる。
【０００６】
そのための工夫として、カラーフィルターやオーバーコート層と透明電極の間に、水蒸気バリアー性の高い透明バリアー膜を形成することが考えられる。透明バリア膜としては、包装材料や包装容器等で酸化珪素（ＳｉＯ２）や酸化アルミ（Ａｌ２Ｏ３）等がすでに実用化されているが、これらの水蒸気バリア値では、有機ＥＬ用のバリア性能を満たすことができない。そこで、酸化珪素（ＳｉＯ２）や酸化アルミ（Ａｌ２Ｏ３）よりも水蒸気バリア性が高いといわれている窒化珪素膜（ＳｉＮｘ）や窒化酸化珪素膜（ＳｉＯｘＮｙ）を利用して、カラーフィルター等から発生する水分等を遮断する方法が考えられている（例えば特許文献１及び特許文献２参照）。
【特許文献１】特開２００２−１００４６９公報
【特許文献２】特開２００２−１３４２６８公報
【発明の開示】
【発明が解決しようとする課題】
【０００７】
しかし、筆者らが鋭意実験を重ねた結果、窒化珪素（ＳｉＮｘ）の単層膜や通常の窒化酸化珪素（ＳｉＯｘＮｙ）膜では、有機ＥＬ素子のパッシベーション膜としては不十分であることがわかった。なぜなら、これらの膜では高い水蒸気バリア性と透明性を両立させることが難しいからである。
【０００８】
窒化珪素（ＳｉＮｘ）膜は通常茶褐色に着色するが、膜厚２００ｎｍを超えると可視光の全光線透過率が９０％以下に下がり、膜厚が厚くなるほど低下する。カラーフィルターと透明電極の間に形成するパッシベーション膜は、有機ＥＬディスプレイの光取出し側にあるため、透明性が高いことが要求され、少なくとも９０％以上、望ましくは９５％以上の可視光線透過率を必要とする。一方、水蒸気等のバリア性を高めるためには、当然のことながら膜厚が厚いほど良く、筆者らの実験の結果ＣＶＤ成膜した窒化珪素膜の場合、有機ＥＬ素子のパッシベーション膜としてのバリア性を維持するには２００ｎｍ以上が望ましいという結果であった。
【０００９】
よって、有機ＥＬ素子のパッシベーション層としての要求を満たすには、窒化珪素（ＳｉＮｘ）の単層膜では不十分であることがわかった。
【００１０】
一方、窒化酸化珪素（ＳｉＯｘＮｙ）膜は、窒化珪素（ＳｉＮｘ）膜よりも透明性が高く、酸素原子（Ｏ）の割合が高くなるほど透明性が高くなるが、逆に水蒸気バリア性は窒化珪素（ＳｉＮｘ）膜よりも劣り、酸素原子（Ｏ）の割合が高くなるほどバリア性は低下する。よって、やはり通常の窒化酸化珪素（ＳｉＯｘＮｙ）膜では有機ＥＬ素子に必要な水蒸気バリア性と透明性を両立することは難しい。
【００１１】
そこで我々は、窒化酸化珪素（ＳｉＯｘＮｙ）膜中の深さ方向の酸素原子（Ｏ）と窒素原子（Ｎ）の割合を傾斜的に変化させることで、膜中の窒素原子（Ｎ）の割合が高い部分で水蒸気の透過を遮断し、残りの酸素原子（Ｏ）の割合の高い部分で水蒸気バリアを補いながら透明性を維持する膜組成を考案し、これによって、有機ＥＬ用のパッシベーション膜を提供することとした。
【００１２】
また、傾斜膜の代わりに、水蒸気バリア性の高い窒化珪素（ＳｉＮｘ）膜と透明性の高い窒化酸化珪素（ＳｉＯｘＮｙ）膜を積層して組合せることで、高いバリア性を維持しつつ、透明性も確保できることから、当該積層膜からなる有機ＥＬ用のパッシベーション膜も提供する。
【課題を解決するための手段】
【００１３】
上記目的を達成するため、請求項１に係わる発明は、窒化酸化珪素（ＳｉＯｘＮｙ）からなる膜であって、膜の深さ方向で窒素原子（Ｎ）と酸素原子（Ｏ）の比率が傾斜的に変化しているパッシベーション膜を有することを特徴とする有機ＥＬ素子である。
【００１４】
また、請求項２に係わる発明は、当該パッシベーション膜の深さ方向での窒素原子（Ｎ）と酸素原子（Ｏ）の比率の変化が、Ｎ原子数／（Ｏ原子数＋Ｎ原子数）の値で０．４から０．９の範囲で変化することを特徴とする請求項１記載の有機ＥＬ素子である。
【００１５】
また、請求項３に係わる発明は、当該パッシベーション膜の深さ方向での窒素原子（Ｎ）と酸素原子（Ｏ）の比率の変化が、Ｎ原子数／（Ｏ原子数＋Ｎ原子数）の値で０．６から０．９の範囲で変化することを特徴とする請求項１記載の有機ＥＬ素子である。
【００１６】
また、請求項４に係わる発明は、当該パッシベーション膜の一部に、Ｎ原子数／（Ｏ原子数＋Ｎ原子数）の値が０．９０から０．９９となる窒素高濃度層が存在することを特徴とする請求項１記載の有機ＥＬ素子である。
【００１７】
また、請求項５に係わる発明は、当該パッシベーション膜の一部に、Ｎ原子数／（Ｏ原子数＋Ｎ原子数）の値が０．９０から０．９９となる窒素高濃度層が存在し、当該窒素高濃度層を除く残りの層のＮ原子数／（Ｏ原子数＋Ｎ原子数）の値は平均すると０．６以下であることを特徴とする請求項１記載の有機ＥＬ素子である。
【００１８】
また、請求項６に係わる発明は、Ｎ原子数／（Ｏ原子数＋Ｎ原子数）の値が０．９０から０．９９となる窒素高濃度層の厚さが、５０ｎｍから１００ｎｍの範囲にあることを特徴とする請求項４乃至請求項５記載の有機ＥＬ素子である。
【００１９】
また、請求項７に係わる発明は、当該パッシベーション膜が窒化酸化珪素（ＳｉＯｘＮｙ）と窒化珪素（ＳｉＮｘ）との積層膜からなることを特徴とする有機ＥＬ素子である。
【００２０】
また、請求項８に係わる発明は、窒化酸化珪素（ＳｉＯｘＮｙ）と窒化珪素（ＳｉＮｘ）との積層膜の内、窒化珪素（ＳｉＮｘ）膜層の厚さが、５０ｎｍから１５０ｎｍの範囲にあることを特徴とする請求項７記載の有機ＥＬ素子である。
【００２１】
また、請求項９に係わる発明は、パッシベーション膜が、基板上のカラーフィルター層と透明電極間に形成されていることを特徴とする請求項１乃至請求項８記載の有機ＥＬ素子である。
【００２２】
また、請求項１０に係わる発明は、パッシベーション膜が、少なくとも透明電極と金属電極間の層を包み込むように形成されていることを特徴とする請求項１乃至請求項８記載の有機ＥＬ素子である。
【００２３】
更に、請求項１１に係わる発明は、請求項１乃至請求項８記載のパッシベーション膜が、基板上のカラーフィルター層と透明電極間に形成されていることを特徴とするカラーフィルターである。
【発明の効果】
【００２４】
有機ＥＬ素子またはカラーフィルターにＳｉＯｘＮｙのパッシベーション膜を形成することで、水蒸気やガスバリアー性に起因するダークスポット（ＤＳ）の拡大が抑制される。また、前記パッシベーション膜は、透明性も非常に良好である。従って、良好な特性を有する有機ＥＬ素子の提供が可能となる。
【００２５】
また、有機ＥＬ素子内の水蒸気は、カラーフィルター層又は樹脂層に由来するものが多いため、パッシベーション膜が、基板上のカラーフィルター層と透明電極間に形成されていることが有効である。
【発明を実施するための最良の形態】
【００２６】
本発明の実施の形態を具体的に説明する。
【００２７】
本発明におけるパッシベーション膜すなわち有機ＥＬ素子を水蒸気や有機ガス等から保護するためのパッシベーション膜は、膜の深さ方向で窒素原子（Ｎ）と酸素原子（Ｏ）の比率を傾斜的に変化させた窒化酸化珪素（ＳｉＯｘＮｙ）膜からなる。窒化酸化珪素（ＳｉＯｘＮｙ）膜はスパッタ法やＣＶＤ法等によって形成でき、本発明においても特に成膜方法は限定されないが、本発明の実施の形態においては、膜の表面平滑性や凹凸面への成膜性などの点で有利なＣＶＤ法での実施形態を示す。
【００２８】
ＣＶＤ法で窒化酸化珪素（ＳｉＯｘＮｙ）膜を成膜する場合、シランガス（ＳｉＨ４）、酸化窒素ガス（Ｎ２Ｏ）、窒素ガス（Ｎ２）、アンモニア（ＮＨ３）等を原料として成膜する方法が一般的であり、これらの各原料ガスの流量比を調整することで、膜中の窒素原子（Ｎ）と酸素原子（Ｏ）の比率を調整することができる。
【００２９】
また、筆者らの実験により、成膜途中で各原料ガスの流量比を変化させることで、膜の深さ方向での窒素原子（Ｎ）と酸素原子（Ｏ）の比率を変化させることができることが確認された。例えば、酸化窒素ガス（Ｎ２Ｏ）の流量比を成膜中に徐々に上げていくと、膜中の酸素原子（Ｏ）の比率が基板側から深さ方向に傾斜的に高くなり、アンモニアガス（ＮＨ３）の流量比を成膜中に徐々に上げていくと、膜中の窒素原子（Ｎ）の比率が基板側から深さ方向に傾斜的に高くなることが確認された。
【００３０】
これを利用して、本発明におけるパッシベーション膜すなわち窒化酸化珪素（ＳｉＯｘＮｙ）傾斜膜は、例えば基板側の窒素（Ｎ）比率が高く徐々に窒素（Ｎ）比率を下げて酸素（Ｏ）比率を上げていく傾斜膜にする場合には、はじめアンモニアガス（ＮＨ３）の流量比が高く酸化窒素ガス（Ｎ２Ｏ）の流量比が低いガス流量比で成膜を開始し、徐々にその比率を逆転させながら成膜した。また、傾斜膜の途中に極端に窒素原子比率の高い層を一定の厚さで含む傾斜膜にする場合は、はじめ徐々に窒素原子（Ｎ）比率が高くなる方向にガス流量比を変化させ、最も窒素原子（Ｎ）比率が高くなるガス流量比たとえば酸化窒素ガス（Ｎ２Ｏ）を完全に遮断した状態で一定時間成膜し、その後また徐々に窒素原子（Ｎ）比率が下がる方向にガス流量比を変化させることで、傾斜膜の途中に極端に高濃度な窒素の層を一定の厚さで含む傾斜膜を形成した。この場合、一定時間酸化窒素ガス（Ｎ２Ｏ）を遮断しても成膜室内に残存するＯ原子の影響で、この間に成膜される膜も完全な窒化珪素（ＳｉＮｘ）になるわけではなく、わずかな酸素原子（Ｏ）の存在もみられ、よって高濃度窒素の窒化酸化珪素（ＳｉＯｘＮｙ）膜となる。
【００３１】
本発明におけるパッシベーション膜を、窒化酸化珪素（ＳｉＯｘＮｙ）膜と窒化珪素（ＳｉＮｘ）膜の積層膜とする場合には、例えばはじめに窒化酸化珪素（ＳｉＯｘＮｙ）膜を形成し、後から窒化珪素（ＳｉＮｘ）膜を積層するとすれば、窒化酸化珪素（ＳｉＯｘＮｙ）膜の成膜が終わった時点で一旦成膜を中止し、一定時間成膜室内を真空排気し、完全に成膜室内のＯ成分を排除してからシランガス（ＳｉＨ４）、アンモニアガス（ＮＨ３）、窒素ガス（Ｎ２）のみで窒化珪素膜（ＳｉＮｘ）の成膜を行った。
【００３２】
本発明におけるパッシベーション膜を、カラーフィルター層またはカラーフィルタ層の上に平坦化のために任意に設けられるオーバーコート樹脂と透明電極（陽極）の間に形成する場合、あらかじめガラス基板上にカラーフィルターとオーバーコート樹脂を形成した基板を用いて、オーバーコート樹脂層の上にＣＶＤ法で窒化酸化珪素（ＳｉＯｘＮｙ）傾斜膜または窒化珪素（ＳｉＮｘ）と窒化酸化珪素（ＳｉＯｘＮｙ）の積層膜を形成し、その上に順次透明電極（陽極）、有機発光層（正孔輸送層、発光層）、金属電極（陰極）を形成し、最後に封止ガラスで封止して素子化した。
【００３３】
また、本発明におけるパッシベーション膜で、透明電極（陽極）から金属電極（陰極）までの有機ＥＬ層全体を包み込むように保護する場合には、上記のようにオーバーコート樹脂層の上にＣＶＤ法でパッシベーション膜を形成し、その上に順次透明電極（陽極）、有機発光層（正孔輸送層、発光層）、金属電極（陰極）を形成し、その上に再度ＣＶＤ法で窒化酸化珪素（ＳｉＯｘＮｙ）傾斜膜または窒化珪素（ＳｉＮｘ）と窒化酸化珪素（ＳｉＯｘＮｙ）の積層膜を形成して、金属電極（陰極）の上からも有機ＥＬ素子全体を覆うようして、パッシベーション膜が封止膜を兼ねるようにした。
【００３４】
以下、本発明の実施例について具体的に説明するが、本発明はこれに限定される物ではない。
【００３５】
各実施例および比較例のパッシベーション膜ともに、それらのパッシベーション膜を含む有機ＥＬ素子にして、非発光部分（ダークスッポトの拡大を観察することで、そのパッシベーション性能を評価した。
【００３６】
有機ＥＬ素子は次のようにして作成した。
【００３７】
まず、ガラス基板１の上にフォトリソグラフ法を用いてカラーフィルター２およびオーバーコート樹脂層３を形成し、超音波洗浄後２３０℃で１時間加熱乾燥させた。これにＣＶＤ法で各実施例および比較例に基づくパッシベーション膜４の成膜を行い、その上にＩＴＯ膜をスパッタリング法で成膜し、エッチングによりパターンニングして透明電極（陽極）５を形成した。この上に蒸着法により有機発光層６としての正孔輸送層と発光層、および陰極７を順次形成した。正孔輸送材料としてはα−ナフチルフェニルジアミン（α−ＮＰＤ）を、発光層材料としてはトリス（８−キノリノール）アルミニウム（Ａｌｑ）を、金属電極（陰極）材料としてカルシウムおよび銀を用いた。最後にガラス性封止缶９を陰極の上から被せて、ＵＶ硬化型の接着性樹脂を用いて密着封止した。封止缶と陰極との空間には乾燥剤８を封入した。
【００３８】
ただし、実施例７においては、封止缶のかわりにパッシベーション膜を陰極の上から成膜して素子全体を覆うよおうにして膜封止を行った。
【実施例１】
【００３９】
オーバーコート樹脂層と透明電極（陽極）の間のパッシベーション膜をプラズマＣＶＤ装置を用いて下記条件で成膜した。下記条件において、ＮＨ３のガス流量は成膜開始時３００ＳＣＣＭで、成膜時間の３分間をかけて０ＳＣＣＭになるように徐々に下げてゆき、Ｎ２Ｏガス流量は成膜開始時に３０ＳＣＣＭで、成膜時間の３分間をかけて２７０ＳＣＣＭになるように徐々に上げていったことを意味する。
【００４０】
これにより、窒素原子（Ｎ）と酸素原子（Ｏ）の比率の傾斜は、Ｎ原子数／（Ｏ原子数＋Ｎ原子数）の値で０．４から０．９の範囲で変化する。膜の総厚さは３００ｎｍである。
【００４１】
ＳｉＨ４ガス流量    １００ＳＣＣＭ
ＮＨ３ガス流量      ３００ＳＣＣＭ→０ＳＣＣＭ
Ｎ２Ｏガス流量      ３０ＳＣＣＭ→２７０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ３分
【実施例２】
【００４２】
オーバーコート樹脂層と透明電極（陽極）の間のパッシベーション膜をプラズマＣＶＤ装置を用いて下記条件で成膜した。下記条件において、ＮＨ３のガス流量は成膜開始時３００ＳＣＣＭで、成膜時間の３分間をかけて１００ＳＣＣＭになるように徐々に下げてゆき、Ｎ２Ｏガス流量は成膜開始時に３０ＳＣＣＭで、成膜時間の３分間をかけて１７０ＳＣＣＭになるように徐々に上げていったことを意味する。
【００４３】
これにより、窒素原子（Ｎ）と酸素原子（Ｏ）の比率の傾斜は、Ｎ原子数／（Ｏ原子数＋Ｎ原子数）の値で０．６から０．９の範囲で変化する。膜の総厚さは３００ｎｍである。
【００４４】
ＳｉＨ４ガス流量    １００ＳＣＣＭ
ＮＨ３ガス流量      ３００ＳＣＣＭ→１００ＳＣＣＭ
Ｎ２Ｏガス流量      ３０ＳＣＣＭ→１７０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ３分
【実施例３】
【００４５】
オーバーコート樹脂層と透明電極（陽極）の間のパッシベーション膜をプラズマＣＶＤ装置を用いて下記条件で成膜した。下記条件において、ＮＨ３のガス流量は成膜開始時に０ＳＣＣＭで、２分３０秒かけて３００ＳＣＣＭになるように徐々に上げてゆき最後の３０秒を３００ＳＣＣＭで保持し、Ｎ２Ｏガス流量は成膜開始時に２７０ＳＣＣＭで、２分３０秒かけて０ＳＣＣＭになるように徐々に下げていき、最後の３０秒を０ＳＣＣＭで保持したことを意味する。
【００４６】
これにより、膜中に高濃度窒素層が５０μｍの厚さで存在し、高濃度窒素層のＮ原子数／（Ｏ原子数＋Ｎ原子数）の値は０．９から０．９９の範囲にあり、残りの部分では窒素原子（Ｎ）と酸素原子（Ｏ）の比率の傾斜は、Ｎ原子数／（Ｏ原子数＋Ｎ原子数）の値で０．４から０．９の範囲で変化し、その平均値は０．６５となる。膜の総厚さは３００ｎｍである。
【００４７】
ＳｉＨ４ガス流量    １００ＳＣＣＭ
ＮＨ３ガス流量      ０ＳＣＣＭ→３００ＳＣＣＭ（３０秒保持）
Ｎ２Ｏガス流量      ２７０ＳＣＣＭ→０ＳＣＣＭ（３０秒保持）
Ｎ２ガス流量        ２０００ＳＣＣＭ
成膜温度            ２３０℃
圧力                １２０ｐａ
ＲＦ電力            １０００Ｗ
成膜時間            ３分
【実施例４】
【００４８】
オーバーコート樹脂層と透明電極（陽極）の間のパッシベーション膜をプラズマＣＶＤ装置を用いて下記条件で成膜した。下記条件において、ＮＨ３のガス流量は成膜開始時に０ＳＣＣＭで、２分かけて３００ＳＣＣＭになるように徐々に上げてゆき最後の１分を３００ＳＣＣＭで保持し、Ｎ２Ｏガス流量は成膜開始時に２７０ＳＣＣＭで、２分かけて０ＳＣＣＭになるように徐々に下げていき、最後の１分を０ＳＣＣＭで保持したことを意味する。
【００４９】
これにより、膜中に高濃度窒素層が１００μｍの厚さで存在し、高濃度窒素層のＮ原子数／（Ｏ原子数＋Ｎ原子数）の値は０．９から０．９９の範囲にあり、残りの部分では窒素原子（Ｎ）と酸素原子（Ｏ）の比率の傾斜は、Ｎ原子数／（Ｏ原子数＋Ｎ原子数）の値で０．４から０．９の範囲で変化し、その平均値は０．６５となる。膜の総厚さは３００ｎｍである。
【００５０】
ＳｉＨ４ガス流量    １００ＳＣＣＭ
ＮＨ３ガス流量      ０ＳＣＣＭ→３００ＳＣＣＭ（１分保持）
Ｎ２Ｏガス流量      ２７０ＳＣＣＭ→０ＳＣＣＭ（１分保持）
Ｎ２ガス流量        ２０００ＳＣＣＭ
成膜温度            ２３０℃
圧力                １２０ｐａ
ＲＦ電力            １０００Ｗ
成膜時間            ３分
【実施例５】
【００５１】
オーバーコート樹脂層と透明電極（陽極）の間のパッシベーション膜をプラズマＣＶＤ装置を用いて下記条件で成膜した。下記条件において、ＮＨ３のガス流量は成膜開始時に０ＳＣＣＭで、２分かけて３００ＳＣＣＭになるように徐々に上げてゆき最後の１分を３００ＳＣＣＭで保持し、Ｎ２Ｏガス流量は成膜開始時に２７０ＳＣＣＭで１分保持し、１分かけて０ＳＣＣＭになるように徐々に下げていき、最後の１分を０ＳＣＣＭで保持したことを意味する。
【００５２】
これにより、膜中に高濃度窒素層が１００ｎｍの厚さで存在し、高濃度窒素層のＮ原子数／（Ｏ原子数＋Ｎ原子数）の値は０．９から０．９９の範囲にあり、残りの部分では窒素原子（Ｎ）と酸素原子（Ｏ）の比率の傾斜は、Ｎ原子数／（Ｏ原子数＋Ｎ原子数）の値で０．４から０．９の範囲で変化し、その平均値は０．５となる。膜の総厚さは３００ｎｍである。
【００５３】
ＳｉＨ４ガス流量    １００ＳＣＣＭ
ＮＨ３ガス流量      ０ＳＣＣＭ→３００ＳＣＣＭ（１分保持）
Ｎ２Ｏガス流量      ２７０ＳＣＣＭ（１分保持）→０ＳＣＣＭ（１分保持）
Ｎ２ガス流量        ２０００ＳＣＣＭ
成膜温度            ２３０℃
圧力                １２０ｐａ
ＲＦ電力            １０００Ｗ
成膜時間            ３分
【実施例６】
【００５４】
オーバーコート樹脂層と透明電極（陽極）の間のパッシベーション膜をプラズマＣＶＤ装置を用いて下記条件で２回に分けて成膜した。
【００５５】
これにより、厚さ２００ｎｍの窒化酸化珪素（ＳｉＯｘＮｙ）膜と厚さ１００ｎｍの窒化珪素（ＳｉＮｘ）膜との積層膜が形成された。
（１回目）
ＳｉＨ４ガス流量    １００ＳＣＣＭ
ＮＨ３ガス流量      ０ＳＣＣＭ
Ｎ２Ｏガス流量      ２７０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ２分
（２回目）
ＳｉＨ４ガス流量    １００ＳＣＣＭ
ＮＨ３ガス流量      ３００ＳＣＣＭ
Ｎ２Ｏガス流量      ０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ２分
【実施例７】
【００５６】
オーバーコート樹脂層と透明電極（陽極）の間のパッシベーション膜をプラズマＣＶＤ装置を用いて実施例１と同じ条件で成膜し、さらに金属電極（陰極）の上にも同じ条件で成膜時間のみ３０分にして成膜した。
【００５７】
これにより、パッシベーション膜で透明電極（陽極）から金属電極（陰極）までの素子全体を覆うよおうにして成膜でき、封止缶を使わずに膜封止することができた。金属電極上のパッシベーション膜の厚さは３μｍであった。
＜比較例１＞
オーバーコート樹脂層と透明電極（陽極）の間のパッシベーション膜をプラズマＣＶＤ装置を用いて下記条件で成膜した。
【００５８】
これにより、厚さ３００ｎｍの窒化酸化珪素（ＳｉＯｘＮｙ）単層膜が形成された。
【００５９】
ＳｉＨ４ガス流量    １００ＳＣＣＭ
ＮＨ３ガス流量      ０ＳＣＣＭ
Ｎ２Ｏガス流量      ２７０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ３分
＜比較例２＞
オーバーコート樹脂層と透明電極（陽極）の間のパッシベーション膜をプラズマＣＶＤ装置を用いて下記条件で成膜した。
【００６０】
これにより、厚さ３００ｎｍの窒化珪素（ＳｉＮｘ）単層膜が形成された。
【００６１】
ＳｉＨ４ガス流量    １００ＳＣＣＭ
ＮＨ３ガス流量      ３００ＳＣＣＭ
Ｎ２Ｏガス流量      ０ＳＣＣＭ
Ｎ２ガス流量        ２０００ＳＣＣＭ
成膜温度            ２３０℃
圧力                １２０ｐａ
ＲＦ電力            １０００Ｗ
成膜時間            ３分
上記各実施例及び比較例のパッシベーション膜を有する有機ＥＬ素子を、６０℃湿度９０％の促進条件下で保存試験を行い、非発光部（ダークスポット）の拡大を観察して、ガラス基板上に直接形成した有機ＥＬ素子と比較して評価した。その結果を表１に示す。
【００６２】
また、各パッシベーション層の可視領域での光線透過率（４００ｎｍ〜７００ｎｍ）の測定結果も合わせて示した。
【００６３】
【表１】
2005209356.tif 000003
ＤＳ：ダークスポット      ＰＶ：パッシベーション層
ＣＦ：カラーフィルター    ＯＣ：オーバーコート層
参考例２はオーバーコート（以下ＯＣと表記する）層と透明電極（陽極）の間にパッシベーション層を形成せずに素子化したサンプルであるが、表１に示すように６０℃、９０％環境下でのダークスポット（以下ＤＳと表記する）の状況を観察すると、当初発光していた素子も１００時間経過後にはＤＳの拡大が進んで発光しなくなった。参考例３のように、カラーフィルター（以下ＣＦと表記する）とＯＣがない場合には、パッシベーション層がなくてもＤＳの拡大がほとんどみられないことから、ＣＦやＯＣからの水分や有機ガスがＥＬ素子のＤＳ拡大に強く影響することが示唆される。
【００６４】
そして、実施例１〜７、比較例１、２及び参考例１の結果から、ＯＣ層と透明電極の間に、ＳｉＯｘ、ＳｉＯｘＮｙ、ＳｉＮｘなどのパッシベーション膜を形成することで、パッシベーション層がない場合に比べてＤＳの拡大が抑制されることもわかる。しかし、パッシベーション膜の種類によって、ＤＳ拡大の抑制効果に大きな差があり、ＳｉＮｘ＞ＳｉＯｘＮｙ＞ＳｉＯｘの順でＤＳ拡大抑制効果が高い。すなわち、パッシベーション膜の水蒸気やガスバリアー性に大きく起因している。
【００６５】
参考例２のように、ＳｉＯｘ膜では他の膜に比べてＤＳ拡大の進行が速く、５００時間後には非発光となった。比較例１のように、ＳｉＯｘＮｙ膜の場合には、ＳｉＯｘ膜よりはＤＳ拡大は抑制されるが、５００時間後で初期の約３０倍とかなりＤＳの拡大がみられ、有機ＥＬ素子のパッシベーション膜としては不十分である。
【００６６】
一方、有機ＥＬパネルディスプレイにおいては、パッシベーション膜を通して光を取出すことから、パッシベーション膜には透明性も要求され、望ましくは可視光域の光線透過率が９５％以上、少なくとも９０％以上は必要である。比較例２のように、ＳｉＮｘ膜はＤＳ拡大抑制効果としては十分だが、光線透過率が８９％と不足である。
【００６７】
しかし、実施例１から実施例７のように、ＳｉＯｘＮｙのＮ／Ｏ比傾斜膜にすることで、ＤＳ拡大抑制の点からも透明性の点からも、有機ＥＬ素子のパッシベーション膜として、非常に良好な膜となる。その理由としては、膜の深さ方向でＮ／Ｏの比率を変化させることで、膜中にＮの比率の高い層が存在することになり、その部分でバリア性を確保し、その他の部分では徐々にＯ比率が高くなるから透明性を確保できことが考えられる。
【００６８】
Ｎ／Ｏ比率を変化させる範囲は、なるべくＮ比率の高い範囲で変化させた方が、ＤＳ抑制の点で良好であり、Ｎ原子数／（Ｏ原子数＋Ｎ原子数）の値で０．４〜０．９の範囲で変化させた実施例１よりも０．６〜０．９の範囲で変化させた実施例２の方が良好であった。
【００６９】
また、実施例３〜５の結果から、Ｎ原子数／（Ｏ原子数＋Ｎ原子数）の値が０．９０〜０．９９の高窒素原子層を傾斜膜に含むようにすることで、この層で水蒸気等を高度に遮断し、残りの層はＯ原子の比率をなるべく高くして透明性も確保できる。高窒素原子層の厚みが厚くなるほど透明性は低下するが、ＤＳ抑制効果は高くなり、厚さとしては１００ｎｍ程度が好ましかった。
【図面の簡単な説明】
【００７０】
【図１】実施例の説明図である。
【符号の説明】
【００７１】
１  ガラス基板
２  カラーフィルター層
３  オーバーコート樹脂層
４  パッシベーション膜
５  透明電極（陽極）
６  有機発光層
７  陰極
８  乾燥剤
９  封止缶
【図１】
2005209356.tif 000004